(57)【特許請求の範囲】
【請求項１】
一次粒子径が２４ｎｍ未満のカーボンブラックと、アルミニウムキレートと、高分子化合物である顔料分散剤と、非水系溶剤とを含む、インクジェット用非水系インク。
【請求項２】
前記カーボンブラックの一次粒子径は１８ｎｍ以下である、請求項１に記載のインクジェット用非水系インク。
【請求項３】
前記アルミニウムキレートは、アルキルアセトアセテート・アルミニウム・ジイソプロピレート及び／又はアルケニルアセトアセテート・アルミニウム・ジイソプロピレートである、請求項１または２に記載のインクジェット用非水系インク。
【請求項４】
前記アルミニウムキレートは、前記カーボンブラックに対する質量比で１０％〜７０％である、請求項１から３のいずれか１項に記載のインクジェット用非水系インク。
【発明の詳細な説明】
【技術分野】
【０００１】
本発明は、インクジェット用非水系インクに関する。
【背景技術】
【０００２】
インクジェット記録システムは、流動性の高い液体インクを微細なノズルから噴射し、用紙等の記録媒体に付着させて印刷を行う印刷システムである。このシステムは、比較的安価な装置で、高解像度、高品位の画像を、高速かつ低騒音で印刷可能という特徴を有し、最近急速に普及している。
【０００３】
インクの色材としては、顔料を利用したものと染料を利用したものに大別される。このうち、高画質印刷に必要な耐光性、耐候性および耐水性に優れていることから、顔料を色材とするインクが増加する傾向にある。
【０００４】
溶剤からみると、インクは大きく、水系タイプインクと非水系タイプインクに分けられる。揮発性溶剤を主体とする溶剤系インクや不揮発性溶剤を主体とするオイル系インクのように、インク用溶媒として水を使用しない非水系インクは、機上安定性（間欠吐出性、長時間放置後の吐出回復性など）が良い、用紙のカールがない、インクの浸透乾燥時間が短い、などの特徴を有し注目されている。
【０００５】
非水系インクにおいて、顔料としてカーボンブラックを用いる場合、一次粒子径の小さいカーボンブラックを用いることで、画像濃度や光沢度、耐摩耗性に優れる非水系インクを提供することができる。
一方で、カーボンブラックの一次粒子径が小さくなると、インク粘度が上昇し、インクジェット印刷において吐出不良を引き起こすことがある。
【０００６】
特許文献１には、小粒径のカーボンブラック分散液を低粘度化するために、小粒径カーボンブラックに大粒径カーボンブラックを組み合わせて用いることが提案されている。
【先行技術文献】
【特許文献】
【０００７】
【特許文献１】特開２００７−１５４０９７号公報
【発明の概要】
【発明が解決しようとする課題】
【０００８】
しかしながら、特許文献１では、小粒子径のカーボンブラックとともに、より大きな粒子径のカーボンブラックを用いると、小粒子径のカーボンブラックの特性が低下することがある。例えば、大粒子径のカーボンブラックを併用すると、画像濃度及び定着性能を十分に得ることができないことがある。
【０００９】
また、小粒子径のカーボンブラックの特性を維持するために、大粒子径のカーボンブラックの配合量を制限すると、インクを十分に低粘度化することができないことがある。
【００１０】
本発明の目的としては、画像濃度及び定着性能に優れるとともに、インクジェット吐出性能に優れるインクジェット用非水系インクを提供することである。
【課題を解決するための手段】
【００１１】
本発明の一側面としては、一次粒子径が２４ｎｍ未満のカーボンブラックと、アルミニウムキレートと、顔料分散剤と、非水系溶剤とを含む、インクジェット用非水系インクである。
【発明の効果】
【００１２】
本発明によれば、画像濃度及び定着性能に優れるとともに、インクジェット吐出性能に優れるインクジェット用非水系インクを提供することができる。
【発明を実施するための形態】
【００１３】
本発明の一実施形態によるインクジェット用非水系インク（以下、単に「インク」という場合がある。）は、
一次粒子径が２４ｎｍ未満のカーボンブラックと、アルミニウムキレートと、非水系溶剤とを含むことを特徴とする。
これによって、画像濃度及び定着性能に優れるとともに、インクジェット吐出性能に優れるインクジェット用非水系インクを提供することができる。
【００１４】
本実施形態によれば、一次粒子径が２４ｎｍ未満のカーボンブラックがインクに配合されることで、印刷物の黒色度を高めることができる。これは、小粒子径のカーボンブラックでは、単位質量当たりの比表面積が大きくなり、光の吸収量が増し、黒色度が高まるからである。
【００１５】
また、一次粒子径が２４ｎｍ未満のカーボンブラックがインクに配合されることで、印刷物の光沢性を高めることができる。さらに、小粒子径のカーボンブラックを用いることで、印刷物の耐摩耗性を高めることができる。
【００１６】
このように、本実施形態によれば、小粒子径のカーボンブラックを用いて、画像濃度及び定着性能を高めることができる。小粒子径のカーボンブラックを用いる場合、インク粘度が上昇して、分散安定性が低下することがある。本実施形態では、小粒子径のカーボンブラックとともに、アルミニウムキレートを併用することで、インク粘度の上昇を防止して、分散安定性を保ち、インクジェット吐出性能を高めることができる。
【００１７】
インク中に小粒子径のカーボンブラックを分散させる際に、アルミニウムキレートを添加することで、インクが低粘度化する原因については定かではない。しかし、アルミニウムキレートの構造がカーボンブラックへ吸着しやすい官能基を有するとともに、顔料分散剤として用いる高分子化合物とも相溶性が高いものであるため、アルミニウムキレートが、カーボンブラックと顔料分散剤とをより吸着しやすくする補助剤のような役割をしていると考えられる。このように、アルミニウムキレートを用いることでカーボンブラックを非水系溶剤に分散させやすくすることができる。
【００１８】
アルミニウムキレートが補助剤のように作用することから、アルミニウムキレートは、インク調整の際に、分散時に添加することが好ましい。これによって、カーボンブラックの流動性をより高めることができ、インクをより低粘度化することができる。
【００１９】
本実施形態によるインクには、一次粒子径が２４ｎｍ未満のカーボンブラックが含まれる。
【００２０】
カーボンブラックは、電子顕微鏡等で観察すると、球状の粒子が複数融着してつらなった構造になっている。この球状の粒子が一次粒子であり、その大きさが一次粒子径として表される。
【００２１】
カーボンブラックの一次粒子径としては、一次粒子を透過型電子顕微鏡で観察して求めた算術平均径として求めることができる。カーボンブラックの一次粒子径が小さいことで高い印刷濃度を得ることができ、また、記録媒体への定着性を高めることができる。
【００２２】
カーボンブラックの一次粒子径としては、２４ｎｍ未満である。この一次粒子径としては、より好ましくは１８ｎｍ以下であり、さらに好ましくは１６ｎｍ以下であり、一層好ましくは１３ｎｍ以下である。
一方、カーボンブラックの一次粒子径の下限値としては、６ｎｍ以上とすることができ、分散安定性の観点から、１０ｎｍ以上であることが好ましい。
【００２３】
カーボンブラックとしては、例えば、ファーネスブラック、ランプブラック、アセチレンブラック、チャンネルブラック、サーマルブラック、ケッチェンブラック等から、単独で、または２種以上を組み合わせて用いることができる。
【００２４】
カーボンブラックのＤＢＰ（ジブチルフタレート）吸収量としては、カーボンブラックの一次粒子からなる凝集体の大きさを表すものであり、カーボンブラック１００ｇが吸収するＤＢＰ量で求めることができる（ＪＩＳ  Ｋ６２１７）。
【００２５】
カーボンブラックのＤＢＰ吸収量は、特に限定されないが、４０〜１５０ｃｍ３／１００ｇとすることができ、より好ましくは５５〜８０ｃｍ３／１００ｇである。
【００２６】
カーボンブラックのｐＨは、カーボンブラックの表面に存在する、カルボキシル基、ラクトン基、フェノール基、キノン基などの官能基の量や組成による表面性状の指標として用いることができる。カーボンブラックのｐＨは、ＪＩＳ  Ｋ５１０１に従い、カーボンブラックと蒸留水の混合液のｐＨを測定することにより得られる。
【００２７】
カーボンブラックのｐＨは、特に限定されないが、２〜８とすることができ、より好ましくは３〜６．５である。
【００２８】
一次粒子径が２４ｎｍ未満のカーボンブラックの市販品としては、例えば、
三菱化学株式会社製の＃２６５０、＃２６００、＃２３５０、＃２３００、＃１０００、＃９８０、＃９７０、＃９５０、＃９００、＃８５０、ＭＣＦ８８、ＭＡ６００、＃７５０Ｂ、＃６５０Ｂ、ＭＡ７７、＃３２３０Ｂ、＃３４００Ｂ等（いずれも商品名）；
キャボット社製のモナーク１４００、モナーク１３００、モナーク１０００、モナーク９００、モナーク８８０、モナーク８００（いずれも商品名）等を、単独で、または２種以上を組み合わせて用いることができる。
【００２９】
一次粒子径が２４ｎｍ未満のカーボンブラックは、インク全量に対し、０．１質量％以上であることが好ましく、より好ましくは１質量％以上であり、さらに好ましくは５質量％以上である。これによって、呈色性及び画像濃度を適正に調整することができる。
一方、一次粒子径が２４ｎｍ未満のカーボンブラックは、分散安定性の観点から、インク全量に対し、２０質量％以下であることが好ましく、より好ましくは１５質量％以下であり、さらに好ましくは１０質量％以下である。
【００３０】
インクには、本発明の効果を損なわない限り、一次粒子径が２４ｎｍ未満のカーボンブラック以外のその他の色材が含まれてもよい。その他の色材としては、顔料及び／または染料を用いることができる。
【００３１】
その他の顔料としては、アゾ顔料、フタロシアニン顔料、多環式顔料及び染付レーキ顔料等の有機顔料並びに無機顔料を用いることができる。アゾ顔料としては、溶性アゾレーキ顔料、不溶性アゾ顔料及び縮合アゾ顔料等が挙げられる。フタロシアニン顔料としては、金属フタロシアニン顔料及び無金属フタロシアニン顔料等が挙げられる。多環式顔料としては、キナクリドン系顔料、ペリレン系顔料、ペリノン系顔料、イソインドリン系顔料、イソインドリノン系顔料、ジオキシサジン系顔料、チオインジゴ系顔料、アンスラキノン系顔料、キノフタロン系顔料、金属錯体顔料及びジケトピロロピロール（ＤＰＰ）等が挙げられる。無機顔料としては、代表的には、酸化チタン等が挙げられる。これらの顔料は単独で用いてもよいし、２種以上組み合わせて使用してもよい。
【００３２】
その他の顔料として、一次粒子径が２４ｎｍ以上のカーボンブラックを併用してもよい。なお、本実施形態では、一次粒子径が２４ｎｍ以上のカーボンブラックと、後述するアルミニウムキレートとを組み合わせると、インクが増粘することがある。そのため、一次粒子径が２４ｎｍ以上のカーボンブラックは、インク全量に対し１質量％未満に制限されることが好ましく、０．１質量％未満であることがより好ましい。
【００３３】
染料としては、特に限定されず、アゾ染料、金属錯塩染料、ナフトール染料、アントラキノン染料、インジゴ染料、カーボニウム染料、キノンイミン染料、キサンテン染料、シアニン染料、キノリン染料、ニトロ染料、ニトロソ染料、ベンゾキノン染料、ナフトキノン染料、フタロシアニン染料、金属フタロシアニン染料などが併用できる。
【００３４】
インク中の色材全体の含有量としては、通常０．１〜２０質量％であり、印刷濃度とインク粘度の観点から１〜１５質量％であることが好ましく、５〜１０質量％であることがより好ましい。色材全体中に含まれる一次粒子径が２４ｎｍ未満のカーボンブラック以外の色材は、色材全体の２０質量％以下であることが好ましく、１０質量％以下がより好ましい。
【００３５】
非水系インク中における一次粒子径が２４ｎｍ未満のカーボンブラックの分散性を良好にするために、非水系インクに顔料分散剤を添加することが好ましい。
顔料分散剤としては、顔料を溶剤中に安定して分散させるものであれば特に限定されないが、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が使用され、そのうち、アミノ基を有する高分子分散剤を使用するのが好ましい。
【００３６】
顔料分散剤の具体例としては、日本ルーブリゾール社製「ソルスパース５０００（フタロシアニンアンモニウム塩系）、１３９４０（ポリエステルアミン系）、１７０００、１８０００（脂肪酸アミン系）、１１２００、２２０００、２４０００、２８０００」（いずれも商品名）、Ｅｆｋａ ＣＨＥＭＩＣＡＬＳ社製「エフカ４００、４０１、４０２、４０３、４５０、４５１、４５３（変性ポリアクリレート）、４６，４７，４８，４９，４０１０，４０５５（変性ポリウレタン）」（いずれも商品名）、花王株式会社製「デモールＰ、ＥＰ、ポイズ５２０、５２１、５３０、ホモゲノールＬ−１８（ポリカルボン酸型高分子界面活性剤）」（いずれも商品名）、楠本化成株式会社製「ディスパロンＫＳ−８６０、ＫＳ−８７３Ｎ４（高分子ポリエステルのアミン塩）」（いずれも商品名）、第一工業製薬株式会社製「ディスコール２０２、２０６、ＯＡ−２０２、ＯＡ−６００（多鎖型高分子非イオン系）」（いずれも商品名）等が挙げられる。
【００３７】
インク中の顔料分散剤の配合量は、適宜設定できるが、顔料分散性の観点から、質量比で、顔料１部に対し０．０５〜１．５部程度であることが好ましく、０．１〜１．３部であることがより好ましい。
インク全体に対しては、顔料分散剤は、０．５〜１５質量％程度含まれていることが好ましく、１〜１２質量％であることが一層好ましい。
【００３８】
本実施形態によるインクには、アルミニウムキレートが含まれる。
【００３９】
アルミニウムキレートとしては、中心金属にアルミニウムを有するキレートである。好ましくは、アルミニウムキレートとしては、中心金属のアルミニウムに、二座配位子のアセト酢酸エチルまたはその誘導体が１〜３つまで配位し、単座のイソプロピレート配位子を０〜２つ有するアルミニウム錯体を用いることができる。
【００４０】
アルミニウムキレートとしては、例えば、アルキルアセトアセテート・アルミニウム・ジイソプロピレート、アルケニルアセトアセテート・アルミニウム・ジイソプロピレート、アルミニウムトリス（エチルアセトアセテート）、アルミニウムモノアセチルアセトネートビス（エチルアセトアセテート）、アルミニウムモノアセチルアセトネートビスオレイルアセトアセテート、アルミニウムトリス（アセチルアセトネート）、などを挙げることができる。これは、単独で、または２種以上を組み合わせて用いることができる。
【００４１】
なかでも、下記式（１）で表されるアルキルアセトアセテート・アルミニウム・ジイソプロピレート及び／またはアルケニルアセトアセテート・アルミニウム・ジイソプロピレートを好ましく用いることができる。下記式（１）においてＲは、炭素数１〜３０のアルキル基または炭素数２〜３０のアルケニル基を表す。例えば、下記式（２）で表されるエチルアセトアセテート・アルミニウム・ジイソプロピレートを挙げることができる。下記式（１）及び式（２）において、Ｍｅはメチル基を表わす。
【００４２】
式（１）において、アルキル基の例としては、メチル基、エチル基、ブチル基、プロピル基、ペンチル基、ヘキシル基、へプチル基、オクチル基、ノニル基、デシル基、オクタデシル基、テトラコシル基、トリアコンチル基等を挙げることができる。
式（２）において、アルケニル基の例としては、エテニル基、１−ブテニル基、２−ブテニル基、１−プロペニル基、２−プロペニル基、オクテニル基、ノネニル基、デセニル基、ウンデセニル基、ドデセニル基、トリデセニル基、テトラデセニル基、ペンタデセニル基、ヘキサデセニル基、ヘプタデセリル基、オクタデセニル基、ノナデセニル基、エイコセニル基、ヘンエイコセニル基、ドコセニル基、トリコセニル基、テトラコセニル基、オクタコセニル基、トリアコンテニル基等を挙げることができる。
【００４３】
【化１】
0006392662.tif 000002
【００４４】
アルミニウムキレートの市販品としては、
川研ファインケミカル株式会社製「アルミキレートＭ」、「ＡＬＣＨ」、「ＡＬＣＨ−ＴＲ」、「アルミキレートＤ」、「アルミキレートＡ（Ｗ）」等（いずれも商品名）を用いることができる。
【００４５】
アルミニウムキレートは、インク全量に対し、０．５質量％以上であることが好ましく、より好ましくは０．８質量％以上であり、さらに好ましくは１．５質量％以上である。これによって、一次粒子径が２４ｎｍ未満であるカーボンブラックと併用する際に、カーボンブラックの分散安定性を高めて、適正なインクジェット吐出性能を得ることができる。
一方、アルミニウムキレートは、過剰に添加されるとインク全体が増粘することがあるため、インク全量に対し、１０質量％以下であることが好ましく、より好ましくは７．０質量％以下であり、さらに好ましくは６．０質量％以下である。
【００４６】
一次粒子径が２４ｎｍ未満であるカーボンブラックに対するアルミニウムキレートの質量比としては、５％以上であることが好ましく、より好ましくは１０％以上であり、さらに好ましくは３０％以上である。これによって、一次粒子径が２４ｎｍ未満であるカーボンブラックと併用する際に、カーボンブラックの分散安定性を高めて、適正なインクジェット吐出性能を得ることができる。
一方、一次粒子径が２４ｎｍ未満であるカーボンブラックに対するアルミニウムキレートの質量比としては、過剰に添加されるとインク全体が増粘することがあるため、８０％以下であることが好ましく、より好ましくは７０％以下であり、さらに好ましくは６０％以下である。
【００４７】
非水系溶剤としては、非極性有機溶剤及び極性有機溶剤の何れも使用できる。これらは、単独で使用してもよく、組み合わせて使用することもできる。なお、本発明において、非水系溶剤としては、１気圧２０℃において同容量の水と均一に混合しない非水系有機溶剤を用いることが好ましい。
【００４８】
非極性有機溶剤としては、脂肪族炭化水素溶剤、脂環式炭化水素溶剤、芳香族炭化水素溶剤等の石油系炭化水素溶剤を好ましく挙げることができる。脂肪族炭化水素溶剤及び脂環式炭化水素溶剤としては、パラフィン系、イソパラフィン系、ナフテン系等の非水系溶剤を挙げることができ、市販品としては、０号ソルベントＬ、０号ソルベントＭ、０号ソルベントＨ、カクタスノルマルパラフィンＮ−１０、カクタスノルマルパラフィンＮ−１１、カクタスノルマルパラフィンＮ−１２、カクタスノルマルパラフィンＮ−１３、カクタスノルマルパラフィンＮ−１４、カクタスノルマルパラフィンＮ−１５Ｈ、カクタスノルマルパラフィンＹＨＮＰ、カクタスノルマルパラフィンＳＨＮＰ、アイソゾール３００、アイソゾール４００、テクリーンＮ−１６、テクリーンＮ−２０、テクリーンＮ−２２、ＡＦソルベント４号、ＡＦソルベント５号、ＡＦソルベント６号、ＡＦソルベント７号、ナフテゾール１６０、ナフテゾール２００、ナフテゾール２２０（いずれもＪＸ日鉱日石エネルギー株式会社製）；アイソパーＧ、アイソパーＨ、アイソパーＬ、アイソパーＭ、エクソールＤ４０、エクソールＤ６０、エクソールＤ８０、エクソールＤ９５、エクソールＤ１１０、エクソールＤ１３０（いずれも東燃ゼネラル石油株式会社製）等を好ましく挙げることができる。芳香族炭化水素溶剤としては、グレードアルケンＬ、グレードアルケン２００Ｐ（いずれもＪＸ日鉱日石エネルギー株式会社製）、ソルベッソ１００、ソルベッソ１５０、ソルベッソ２００、ソルベッソ２００ＮＤ（いずれも東燃ゼネラル石油株式会社製）等を好ましく挙げることができる。石油系炭化水素溶剤の蒸留初留点は、１００℃以上であることが好ましく、１５０℃以上であることがより好ましく、２００℃以上であることがいっそう好ましい。蒸留初留点はＪＩＳ  Ｋ００６６「化学製品の蒸留試験方法」に従って測定することができる。
【００４９】
極性有機溶剤としては、脂肪酸エステル系溶剤、高級アルコール系溶剤、高級脂肪酸系溶剤等を好ましく挙げることができる。例えば、イソノナン酸イソノニル、イソノナン酸イソデシル、ラウリン酸メチル、ラウリン酸イソプロピル、ラウリン酸ヘキシル、ミリスチン酸イソプロピル、パルミチン酸イソプロピル、パルミチン酸ヘキシル、パルミチン酸イソオクチル、パルミチン酸イソステアリル、オレイン酸メチル、オレイン酸エチル、オレイン酸イソプロピル、オレイン酸ブチル、オレイン酸ヘキシル、リノール酸メチル、リノール酸エチル、リノール酸イソブチル、ステアリン酸ブチル、ステアリン酸ヘキシル、ステアリン酸イソオクチル、イソステアリン酸イソプロピル、ピバリン酸２−オクチルデシル、大豆油メチル、大豆油イソブチル、トール油メチル、トール油イソブチル等の１分子中の炭素数が１３以上、好ましくは１６〜３０の脂肪酸エステル系溶剤；イソミリスチルアルコール、イソパルミチルアルコール、イソステアリルアルコール、オレイルアルコール、イソエイコシルアルコール、デシルテトラデカノール等の１分子中の炭素数が６以上、好ましくは１２〜２０の高級アルコール系溶剤；ラウリン酸、イソミリスチン酸、パルミチン酸、イソパルミチン酸、α−リノレン酸、リノール酸、オレイン酸、イソステアリン酸等の１分子中の炭素数が１２以上、好ましくは１４〜２０の高級脂肪酸系溶剤等が挙げられる。
脂肪酸エステル系溶剤、高級アルコール系溶剤、高級脂肪酸系溶剤等の極性有機溶剤の沸点は、１５０℃以上であることが好ましく、２００℃以上であることがより好ましく、２５０℃以上であるか大気圧下では分解して蒸発しないために沸点が観測されないことが一層好ましい。
【００５０】
これらの非水系溶剤は、単独で使用してもよく、単一の相を形成する限り２種以上を組み合わせて使用することもできる。また、使用する非水系溶剤と単一相を形成できる範囲で他の有機溶剤を含ませてもよい。
【００５１】
本実施形態の非水系インクには、本発明の効果を阻害しない範囲内で、例えば、ノズルの目詰まり防止剤、酸化防止剤、導電率調整剤、粘度調整剤、表面張力調整剤、酸素吸収剤、定着剤、防腐剤、界面活性剤等の任意成分を適宜添加することもできる。これらの種類は、特に限定されることはなく、当該分野で使用されているものを用いることができる。
【００５２】
また、本実施形態の非水系インクには、上記した任意成分として樹脂成分を添加することができる。なお、任意に添加される樹脂成分は、アルミニウムキレートに対して反応性が低いものであることが好ましい。これによって、樹脂成分とアルミニウムキレートとがゲル化して、インク粘度が上昇することを防止することができる。
【００５３】
本実施形態による非水系インクは、例えば、一次粒子径が２４ｎｍ未満であるカーボンブラック、アルミニウムキレート、顔料分散剤、及び任意成分等を、非水系溶剤と混合することで、調整することができる。
【００５４】
調整方法の一例としては、ビーズミル等の分散機に、カーボンブラック、アルミニウムキレート、顔料分散剤及び非水系溶剤を含む全成分を一括または分割して加えて攪拌・混合し、所望により、メンブレンフィルター等によりろ過することによって得られる。例えば、予め非水系溶剤の一部とカーボンブラック、アルミニウムキレート及び顔料分散剤の全量を均一に混合させた混合液を調製して分散機にて分散させた後、この分散液に残りの成分を添加してろ過機を通すことにより調製することができる。
【００５５】
非水系インクを用いた印刷方法は、インクジェット記録方法を用いて行うことができる。インクジェット記録方法は、ピエゾ方式、静電方式、サーマル方式など、いずれの方式のものであってもよい。インクジェット記録装置を用いる場合は、デジタル信号に基づいてインクジェットヘッドから本実施形態に係るインクを吐出させ、吐出されたインク液滴を記録媒体に付着させるようにすることが好ましい。
【００５６】
非水系インクをインクジェット記録用非水系インクとして用いる場合のインクの粘度は、吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、９〜１３ｍＰａ・ｓであることがさらに好ましく、約１０ｍＰａ・ｓ程度であることが一層適している。ここで粘度は、２３℃において０．１Ｐａ／ｓの速度で剪断応力を０Ｐａから増加させたときの１０Ｐａにおける値を表す。
【００５７】
記録媒体としては、特に限定されるものではなく、普通紙、コート紙及び特殊紙等の印刷用紙、布、無機質シート、フィルム、ＯＨＰシート並びにこれらを基材として裏面に粘着層を設けた粘着シート等を用いることができる。これらの中でも、普通紙及びコート紙等の印刷用紙を好ましく用いることができる。
【００５８】
普通紙は、その面上にインク受容層やフィルム層等が形成されていない印刷用紙である。普通紙の一例としては、上質紙、中質紙、ＰＰＣ用紙、更紙及び再生紙等を挙げることができる。また、コート紙としては、いわゆる塗工印刷用紙やインクジェット用コート紙を好ましく用いることができる。塗工印刷用紙は、従来、凸版印刷、オフセット印刷及びグラビア印刷等で使用されている印刷用紙であって、クレーや炭酸カルシウム等の無機顔料と澱粉等のバインダーを含む塗料を用いて、上質紙や中質紙の表面に塗工層を設けた印刷用紙である。塗工印刷用紙は、塗料の塗工量や塗工方法により、微塗工紙、上質軽量コート紙、中質軽量コート紙、上質コート紙、中質コート紙、アート紙及びキャストコート紙等に分類される。インクジェット用コート紙としては、マット紙及びフォト光沢紙等を挙げることができる。
【実施例】
【００５９】
以下に、本発明を実施例により詳しく説明するが、本発明はこれらに限定されない。特に説明のない限り、「％」は「質量％」を示す。
【００６０】
＜顔料分散液の調整＞
表１及び表２に各顔料分散液の処方を示す。各表に示す割合で、各成分をプレミックスした後、ビーズミル（株式会社セイワ技研製、ロッキングミルＲＭＯ５Ｓ型）にてφ０．３ｍｍのジルコニアビーズを用いて２４時間分散し、顔料分散液１〜１３を得た。
【００６１】
＜インクの調整＞
表３及び表４にインクの処方を示す。上記した各顔料分散液６０％を撹拌しながら、アイソパーＧとイソステアリルアルコールの混合液を４０％滴下することによって、実施例及び比較例のインクを調製した。
各表において、インク成分に不揮発分が含まれる場合は、カッコ内に不揮発分を示す。
【００６２】
【表１】
0006392662.tif 000003
【００６３】
【表２】
0006392662.tif 000004
【００６４】
【表３】
0006392662.tif 000005
【００６５】
【表４】
0006392662.tif 000006
【００６６】
各表に示す成分の詳細は、以下の通りである。
（カーボンブラック）
＃２６５０（商品名）：三菱化学株式会社製、一次粒子径１３ｎｍ。
モナーク９００（商品名）：キャボット社製、一次粒子径１５ｎｍ。
＃９５０（商品名）：三菱化学株式会社製、一次粒子径１６ｎｍ。
ＭＡ３４００Ｂ（商品名）：三菱化学株式会社製、一次粒子径２１ｎｍ。
ＭＡ８（商品名）：三菱化学株式会社製、一次粒子径２４ｎｍ。
上記したカーボンブラックの一次粒子径は、カーボンブラック粒子を電子顕微鏡で観察して、算術平均径から求めた。
【００６７】
（顔料分散剤）
ソルスパース１３９４０：日本ルーブリゾール株式会社製、不揮発分４０％。
（アルミニウムキレート）
アルミキレートＭ（商品名）：川研ファインケミカル株式会社製、オクタデセニルアセトアセテート・アルミニウム・ジイソプロピレート。
ＡＬＣＨ：（商品名）：川研ファインケミカル株式会社製、エチルアセトアセテート・アルミニウム・ジイソプロピレート。
【００６８】
（非水系溶剤）
パルミチン酸イソステアリル：日光ケミカルズ株式会社製、脂肪酸エステル系溶剤。
アイソパーＧ（商品名）：東燃ゼネラル石油株式会社製、石油系炭化水素溶剤。
イソステアリルアルコール：高級アルコール工業株式会社製、高級アルコール系溶剤。
【００６９】
＜評価方法＞
上記したインクについて以下の通り評価を行った。結果を各表に併せて示す。
【００７０】
（インクジェット吐出性能）
インクの粘度を測定し、以下の基準で評価した。
インクの粘度は、ＴＡ  Ｉｎｓｔｒｕｍｅｎｔｓ社製のレオメーターＡＲ−Ｇ２を用いて、２３℃において、０．１Ｐａ／ｓの速度で剪断応力を０Ｐａから増加させたときの１０Ｐａにおける値として測定した。
Ａ：インクの粘度が９．００以上〜１３．００未満ｍＰａ・ｓである。
Ｂ：インクの粘度が１３．００以上〜１４．００ｍＰａ・ｓ未満である。
Ｃ：インクの粘度が１４．００以上である。
【００７１】
（光沢紙に対する画像濃度）
各インクをライン式インクジェットプリンタ「オルフィスＨＣ５５００」（理想科学工業（株）製）に装填し、光沢紙（キヤノン株式会社製写真用紙・光沢プロ「プラチナグレード」）に、ベタ画像を印刷して、印刷物を得た。なお、「オルフィスＨＣ５５００」は、ライン型インクジェットヘッドを使用し、主走査方向（ノズルが並んでいる方向）に直交する副走査方向に用紙を搬送して印刷を行うシステムである。
得られた印刷物の印刷面（表面）のＯＤ値を光学濃度計（ＲＤ９２０、マクベス社製）で測定して、以下の基準で評価した。
Ａ：ＯＤ値が１．１以上。
Ｂ：ＯＤ値が１．０以上１．１未満。
Ｃ：ＯＤ値が１．０未満。
【００７２】
（光沢紙に対する定着性能）
上記画像濃度の評価で用いた印字物について、印刷してから２４時間後に、印刷面（表面）を、クロックメーター（アトラスエレクトリック デバイス社製ＣＭ−１）で３回擦って、印刷部のインクの剥がれ方を以下の基準で評価した。
Ａ：擦った部分のベタ画像のほとんどが残った。
Ｂ：擦った部分のベタ画像の半分以上が残った。
Ｃ：擦った部分のベタ画像のほとんどが残らなかった。
【００７３】
各表に示す通り、各実施例の評価結果は良好であった。
実施例１〜４では、カーボンブラックの粒子径が１３ｎｍであり、また、アルミニウムキレートを用いており、画像濃度及び定着性能が優れるとともに、低粘度でインクジェット吐出性能に適するインクを得ることができた。
実施例２では、アルミニウムキレートの顔料に対する質量比が５０％であり、よりインクジェット吐出性能に優れた。
【００７４】
実施例５〜７では、カーボンブラックの粒子径が１５〜２１ｎｍであり、また、アルミニウムキレートを用いており、画像濃度及び定着性能が優れるとともに、低粘度でインクジェット吐出性能に適するインクを得ることができた。
実施例１〜７の結果から、カーボンブラックの粒子径が小さいほど、画像濃度及び定着性能がより優れることがわかる。
【００７５】
比較例１〜４では、カーボンブラックの粒子径が１３〜２１ｎｍであるが、アルミニウムキレートを用いておらず、インクジェット吐出性能が低下した。
比較例５及び６では、カーボンブラックの粒子径が２４ｎｍであり、画像濃度及び定着性能が低下した。比較例６では、アルミニウムキレートを用いても、画像濃度及び定着性能は改善されなかった。